СПОСОБ ПРОИЗВОДСТВА ХОЛОДНОКАТАНОЙ ЭЛЕКТРОТЕХНИЧЕСКОЙ ИЗОТРОПНОЙ СТАЛИ

Способ производства холоднокатаной электротехнической изотропной стали, включающий выплавку, горячую прокатку, термообработку горячекатаной полосы, травление, холодную прокатку и термообработку холоднокатаной полосы, отличающийся тем, что при выплавке стали выполняется соотношение 0,41%≤Al+Sb≤1,76%, при следующем содержании компонентов, мас.%: углерода не более 0,010, кремния 2,15-3,20, алюминия 0,40-1,60, сурьмы 0,01-0,16, марганца не более 0,40, фосфора не более 0,10, серы не более 0,010, азота не более 0,006, железо и неизбежные примеси - остальное, а полученную после горячей прокатки полосу подвергают термообработке в соответствии с условием:
п
С3
Т≥А при (Si+Al)<3,30 (%),
п
С3
Т<А при (Si+Al)>3,30 (%),
где Тд - температура термообработки горячекатаной полосы, °С;
С3
А=911 - температура фазового превращения феррита в аустенит, °С;
Si - содержание кремния в стали, мас.%;
Al - содержание алюминия в стали, мас.%;
Sb - содержание сурьмы в стали, мас.%.